(57)【要約】  耐エレクトロマイグレーション性、はんだ耐熱性、及び基板への密着性に優れる焼結型導電性ペーストを提供する。  本発明の導電性ペーストは、（Ａ）銀粉、（Ｂ）ガラスフリット、（Ｃ）有機バインダ、及び（Ｄ）銅、錫、及びマンガンを含む粉末を含有する。本発明の導電性ペーストは、好ましくは、前記（Ａ）銀粉１００質量部に対して、前記（Ｄ）粉末を０．１〜５．０質量部含有する。【特許請求の範囲】
【請求項１】
以下の（Ａ）〜（Ｄ）成分を含有することを特徴とする導電性ペースト。
（Ａ）銀粉
（Ｂ）ガラスフリット
（Ｃ）有機バインダ
（Ｄ）銅、錫、及びマンガンを含む粉末
【請求項２】
前記（Ｄ）粉末は、銅、錫、及びマンガンを含む金属の混合粉である請求項１記載の導電性ペースト。
【請求項３】
前記（Ｄ）粉末は、銅、錫、及びマンガンを含む合金粉である請求項１記載の導電性ペースト。
【請求項４】
前記（Ｄ）粉末は、銅、錫、及びマンガンを含む化合物粉である請求項１記載の導電性ペースト。
【請求項５】
前記（Ｄ）粉末は、銅、錫、及びマンガンのうちいずれか１つ以上の酸化物もしくは水酸化物を含む請求項１から請求項４のうちずれか１項に記載の導電性ペースト。
【請求項６】
前記（Ａ）銀粉１００質量部に対して、前記（Ｄ）粉末を０．１〜５．０質量部含有する請求項１から請求項５のうちいずれか１項に記載の導電性ペースト。
【請求項７】
銅の含有量を１としたときの錫の含有量が、質量比で、０．０１〜０．３である請求項１から請求項６のうちいずれか１項に記載の導電性ペースト。
【請求項８】
銅の含有量を１としたときのマンガンの含有量が、質量比で、０．０１〜２．５である請求項１から請求項７のうちいずれか１項に記載の導電性ペースト。
【請求項９】
前記（Ａ）銀粉の平均粒径が０．１μｍ〜１００μｍである、請求項１から請求項８のうちいずれか１項に記載の導電性ペースト。
【請求項１０】
さらに、（Ｅ）酸化コバルトを含有する請求項１から請求項９のうちいずれか１項に記載の導電性ペースト。
【請求項１１】
さらに、（Ｆ）酸化ビスマスを含有する請求項１から請求項１０のうちいずれか１項に記載の導電性ペースト。
【請求項１２】
粘度が５０〜７００Ｐａ・ｓである請求項１から請求項１１のうちいずれか１項に記載の導電性ペースト。
【請求項１３】
請求項１から請求項１２のうちいずれか１項に記載の導電性ペーストを基板上に塗布した後、その基板を５００〜９００℃で焼成して得られるプリント配線板。
【請求項１４】
請求項１３に記載のプリント配線板上に電子部品をはんだ付けして得られる電子装置。
【発明の詳細な説明】
【技術分野】
【０００１】
本発明は、例えばプリント配線板の導体パターンの形成に用いることのできる焼結型導電性ペーストに関する。
【背景技術】
【０００２】
有機バインダと溶媒からなるビヒクル中に、金属粒子を分散させた導電性ペーストが知られている。導電性ペーストは、プリント配線板の導体パターンの形成や、電子部品の電極の形成等に用いられている。この種の導電性ペーストは、樹脂硬化型と、焼成型とに大別できる。樹脂硬化型の導電性ペーストは、樹脂の硬化によって金属粒子同士が接触して導電性が確保される導電性ペーストである。焼成型の導電性ペーストは、焼成によって金属粒子同士が焼結して導電性が確保される導電性ペーストである。【０００３】
導電性ペーストに含まれる金属粒子としては、例えば銅粉や銀粉が用いられる。銅粉は導電性に優れかつ銀粉よりも安価であるという利点を有する。しかし、銅粉は大気雰囲気中で酸化しやすいため、例えば基板上に導体パターンを形成した後、導体パターンの表面を保護材によって被覆しなければならないという欠点がある。一方、銀粉は大気中で安定であり、大気雰囲気での焼成によって導体パターンを形成できるという利点があるが、エレクトロマイグレーションが発生しやすいという欠点がある。【０００４】
エレクトロマイグレーションを防止する技術として、特許文献１には、銀粉１００質量部に対してマンガン及び／又はマンガン合金の粉末１〜１００質量部を含むことを特徴とする銀粉を主導電材料とする導電性塗料が開示されている。特許文献２には、バインダ樹脂、Ａｇ粉末、及びＴｉ、Ｎｉ、Ｉｎ、Ｓｎ、Ｓｂの群から選ばれる少なくとも１種の金属または金属化合物を含有することを特徴とする導電性ペーストが開示されている。【０００５】
しかし、特許文献１、２に開示された導電性ペーストは、基板への密着性やはんだ耐熱性が不十分であり、基板上への導体パターンの形成に用いるには実用性に問題があった。【０００６】
そこで、導電性ペーストのはんだ耐熱性を向上させるための技術として、特許文献３には、銀の焼結を抑制する第１金属成分と、銀の焼結を促進する第２金属成分とを含む材料によって銀粉が被覆されたことを特徴とする導電性ペーストが開示されている。【０００７】
しかし、特許文献３に開示された導電性ペーストは、はんだ耐熱性はある程度向上するものの、銀の焼結性が抑制されるために、導電性ペーストを焼成して得られる導体パターンの導電性が低下するという問題があった。また、銀粉の表面に金属材料を被覆する工程が必要となるために、製造工程が複雑になってしまうという問題があった。
【先行技術文献】
【特許文献】
【０００８】
【特許文献１】特開昭５５−１４９３５６号公報
【特許文献２】特開２００３−１１５２１６号公報
【特許文献３】特開２００６−１９６４２１号公報
【発明の開示】
【発明が解決しようとする課題】
【０００９】
本発明は、耐エレクトロマイグレーション性、はんだ耐熱性、及び基板への密着性に優れる焼結型導電性ペーストを提供することを目的とする。
【課題を解決するための手段】
【００１０】
本発明者らは、耐エレクトロマイグレーション性、はんだ耐熱性、及び基板への密着性を十分に満たすことのできる焼結型導電性ペーストについて鋭意研究を行った。その結果、銀粉、ガラスフリット、及び有機バインダに加えて、銅、錫、及びマンガンを含む粉末を添加することが有効であることを発見し、本発明を完成させた。【００１１】
本発明は、以下の通りである。
（１）以下の（Ａ）〜（Ｄ）成分を含有することを特徴とする導電性ペースト。
（Ａ）銀粉
（Ｂ）ガラスフリット
（Ｃ）有機バインダ
（Ｄ）銅、錫、及びマンガンを含む粉末【００１２】
（２）前記（Ｄ）粉末は、銅、錫、及びマンガンを含む金属の混合粉である上記（１）記載の導電性ペースト。【００１３】
（３）前記（Ｄ）粉末は、銅、錫、及びマンガンを含む合金粉である上記（１）記載の導電性ペースト。【００１４】
（４）前記（Ｄ）粉末は、銅、錫、及びマンガンを含む化合物粉である上記（１）記載の導電性ペースト。【００１５】
（５）前記（Ｄ）粉末は、銅、錫、及びマンガンのうちいずれか１つ以上の酸化物もしくは水酸化物を含む上記（１）から（４）のうちずれかに記載の導電性ペースト。【００１６】
（６）前記（Ａ）銀粉１００質量部に対して、前記（Ｄ）粉末を０．１〜５．０質量部含有する上記（１）から（５）のうちいずれかに記載の導電性ペースト。【００１７】
（７）銅の含有量を１としたときの錫の含有量が、質量比で、０．０１〜０．３である上記（１）から（６）のうちいずれかに記載の導電性ペースト。【００１８】
（８）銅の含有量を１としたときのマンガンの含有量が、質量比で、０．０１〜２．５である上記（１）から（７）のうちいずれかに記載の導電性ペースト。【００１９】
（９）前記（Ａ）銀粉の平均粒径が０．１μｍ〜１００μｍである、上記（１）から（８）のうちいずれかに記載の導電性ペースト。【００２０】
（１０）さらに、（Ｅ）酸化コバルトを含有する上記（１）から（９）のうちいずれかに記載の導電性ペースト。【００２１】
（１１）さらに、（Ｆ）酸化ビスマスを含有する上記（１）から（１０）のうちいずれかに記載の導電性ペースト。【００２２】
（１２）粘度が５０〜７００Ｐａ・ｓである上記（１）から（１１）のうちいずれかに記載の導電性ペースト。【００２３】
（１３）上記（１）から（１２）のうちいずれかに記載の導電性ペーストを基板上に塗布した後、その基板を５００〜９００℃で焼成して得られるプリント配線板。【００２４】
（１４）上記（１３）に記載のプリント配線板上に電子部品をはんだ付けして得られる電子装置。
【発明の効果】
【００２５】
本発明によれば、耐エレクトロマイグレーション性、はんだ耐熱性、及び基板への密着性に優れる焼結型導電性ペーストを提供することができる。
【図面の簡単な説明】
【００２６】
【図１】導電性ペーストの耐エレクトロマイグレーションの評価方法を説明するための図である。
【発明を実施するための最良の形態】
【００２７】
以下、本発明を実施するための形態について詳細に説明する。
本発明の実施形態に係る導電性ペーストは、
（Ａ）銀粉と、
（Ｂ）ガラスフリットと、
（Ｃ）有機バインダと、
（Ｄ）銅、錫、及びマンガンを含む粉末と、を含有することを特徴とする。【００２８】
（Ａ）銀粉
本発明の導電性ペーストは、導電性粒子として（Ａ）銀粉を含む。本発明における銀粉としては、銀または銀を含む合金からなる粉末を用いることができる。銀粉粒子の形状は、特に限定されず、例えば、球状、粒状、フレーク状、あるいは鱗片状の銀粉粒子を用いることが可能である。【００２９】
本発明において用いる銀粉の平均粒径は、０．１μｍ〜１００μｍが好ましく、より好ましくは０．１μｍ〜２０μｍであり、最も好ましくは０．１μｍ〜１０μｍである。ここでいう平均粒径は、レーザー回折散乱式粒度分布測定法により得られる体積基準メジアン径（ｄ５０）を意味する。【００３０】
導電性ペーストに高い導電性を発現させるためには、導電性ペーストに含まれる銀粉の粒径を大きくするのが好ましい。しかし、銀粉の粒径が大きすぎる場合、導電性ペーストの基板への塗布性や作業性が損なわれることになる。したがって、導電性ペーストの基板への塗布性や作業性が損なわれない限りにおいて、粒径の大きい銀粉を用いることが好ましい。これらのことを勘案すると、本発明において用いる銀粉の平均粒径は、上記の範囲であることが好ましい。【００３１】
銀粉の製造方法は、特に限定されず、例えば、還元法、粉砕法、電解法、アトマイズ法、熱処理法、あるいはそれらの組合せによって製造することができる。フレーク状の銀粉は、例えば、球状または粒状の銀粒子をボールミル等によって押し潰すことによって製造することができる。【００３２】
（Ｂ）ガラスフリット
本発明の導電性ペーストは、（Ｂ）ガラスフリットを含有する。導電性ペーストがガラスフリットを含有することによって、導電性ペーストを焼成して得られる導体パターンの基板への密着性が向上する。本発明に用いるガラスフリットは、特に限定されず、好ましくは軟化点３００℃以上、より好ましくは軟化点４００〜１０００℃、さらに好ましくは軟化点４００〜７００℃のガラスフリットを用いることができる。ガラスフリットの軟化点は、熱重量測定装置（例えば、ＢＲＵＫＥＲ ＡＸＳ社製、ＴＧ−ＤＴＡ２０００ＳＡ）を用いて測定することができる。【００３３】
ガラスフリットの例として、具体的には、ホウケイ酸ビスマス系、ホウケイ酸アルカリ金属系、ホウケイ酸アルカリ土類金属系、ホウケイ酸亜鉛系、ホウケイ酸鉛系、ホウ酸鉛系、ケイ酸鉛系、ホウ酸ビスマス系、ホウ酸亜鉛系等のガラスフリットを挙げることができる。ガラスフリットは、環境への配慮の点から鉛フリーであることが好ましく、その例として、ホウケイ酸ビスマス系、ホウケイ酸アルカリ金属系等のガラスフリットを挙げることができる。【００３４】
ガラスフリットの平均粒径は、好ましくは０．１〜２０μｍ、より好ましくは０．２〜１０μｍ、最も好ましくは０．５〜５μｍである。ここでいう平均粒径は、レーザー回折散乱式粒度分布測定法により得られる体積基準メジアン径（ｄ５０）のことを意味する。【００３５】
本発明の導電性ペーストにおいて、（Ｂ）ガラスフリットの含有量は、（Ａ）銀粉１００質量部に対して好ましくは０．０１〜２０質量部であり、より好ましくは０．１〜１０質量部である。ガラスフリットの含有量がこの範囲よりも少ない場合、導電性ペーストを焼成して得られる導体パターンの基板への密着性が低下する。反対に、ガラスフリットの含有量がこの範囲よりも多い場合、導電性ペーストを焼成して得られる導体パターンの導電性が低下する。【００３６】
（Ｃ）有機バインダ
本発明の導電性ペーストは、（Ｃ）有機バインダを含有する。本発明における有機バインダは、導電性ペースト中において銀粉同士をつなぎあわせるものであり、かつ、導電性ペーストの焼成時に焼失するものである。有機バインダとしては、特に限定するものではないが、例えば、熱硬化性樹脂あるいは熱可塑性樹脂を用いることができる。【００３７】
熱硬化性樹脂としては、例えば、エポキシ樹脂、ウレタン樹脂、ビニルエステル樹脂、シリコーン樹脂、フェノール樹脂、ユリア樹脂、メラミン樹脂、不飽和ポリエステル樹脂、ジアリルフタレート樹脂、ポリイミド樹脂等を用いることができる。
熱可塑性樹脂としては、例えば、エチルセルロース、ニトロセルロース等のセルロース系樹脂、アクリル樹脂、アルキド樹脂、飽和ポリエステル樹脂、ブチラール樹脂、ポリビニルアルコール、ヒドロキシプロピルセルロース等を用いることができる。
これらの樹脂は、単独で使用してもよく、２種類以上を混合して使用してもよい。【００３８】
本発明の導電性ペーストにおいて、（Ｃ）有機バインダの含有量は、（Ａ）銀粉１００質量部に対して好ましくは０．５〜３０質量部であり、より好ましくは、１．０〜１０質量部である。
導電性ペースト中の（Ｃ）有機バインダの含有量が上記の範囲内の場合、導電性ペーストの基板への塗布性が向上し、微細なパターンを高精度に形成することができる。一方、（Ｃ）有機バインダの含有量が上記の範囲を超えると、導電性ペースト中に含まれる有機バインダの量が多すぎるため、焼成後に得られる導体パターンの緻密性が低下する場合がある。【００３９】
（Ｄ）銅、錫、及びマンガンを含む粉末
本発明の導電性ペーストは、（Ｄ）銅、錫、及びマンガンを含む粉末を含有する。この（Ｄ）粉末は、銅、錫、及びマンガンを含む金属の混合粉であってもよいし、銅、錫、及びマンガンを含む合金粉であってもよいし、銅、錫、及びマンガンを含む化合物粉であってもよい。【００４０】
銅、錫、及びマンガンを含む金属の混合粉とは、銅または銅合金、錫または錫合金、及び、マンガン又はマンガン合金の混合粉のことである。
銅、錫、及びマンガンを含む合金粉とは、銅、錫、及びマンガンを含む合金の粉末のことである。
銅、錫、及びマンガンを含む化合物粉とは、銅の化合物、錫の化合物、及びマンガンの化合物を含む粉末のことである。【００４１】
（Ｄ）粉末に含まれる銅、錫、及びマンガンは、それぞれ、単体金属であってもよいし、酸化物であってもよい。例えば、銅は、単体金属（Ｃｕ）でもよいし、酸化物（例えばＣｕＯ）でもよい。錫は、単体金属（Ｓｎ）でもよいし、酸化物（例えばＳｎＯ）でもよい。マンガンは、単体金属（Ｍｎ）でもよいし、酸化物（例えばＭｎＯ）でもよい。【００４２】
また、（Ｄ）粉末に含まれる銅、錫、及びマンガンは、導電性ペーストの焼成時に酸化物に変化する化合物（例えば水酸化物）であってもよい。例えば、銅は、Ｃｕ（ＯＨ）２でもよい。錫は、Ｓｎ（ＯＨ）２でもよい。マンガンは、Ｍｎ（ＯＨ）２でもよい。【００４３】
マンガンの単体金属は非常に硬度が高いため、均一の粒径の金属粉を得ることが困難である。したがって、マンガンは、酸化物（例えばＭｎＯ）または合金の形態であることが好ましい。【００４４】
本発明によれば、マンガンおよび錫は極めて少ない添加量でも効果を生ずる。このため、導電性ペースト中に（Ｄ）銅、錫、及びマンガンを含む粉末を均一に分散させるためには、マンガン及び錫の合金粉を用いることが好ましい。【００４５】
導電性ペーストが（Ｄ）銅、錫、及びマンガンを含む粉末を含有することによって、導電性ペーストの耐エレクトロマイグレーション性、はんだ耐熱性、及び基板への密着性のすべてが向上する。このような画期的な効果は、本発明者らによって初めて発見されたものである。このような効果が得られる理由は明らかではないが、このような効果が得られるという事実は本発明者らによって実験的に確かめられている。【００４６】
本発明の導電性ペーストにおいて、（Ｄ）銅、錫、及びマンガンを含む粉末の含有量は、（Ａ）銀粉１００質量部に対して好ましくは０．１〜５．０質量部であり、より好ましくは０．２〜３．０質量部であり、さらに好ましくは０．３〜１．０質量部である。【００４７】
導電性ペースト中の（Ｄ）銅、錫、及びマンガンを含む粉末の含有量が上記の範囲内の場合、導電性ペーストの耐エレクトロマイグレーション性、はんだ耐熱性、及び基板への密着性が顕著に向上する。【００４８】
本発明の導電性ペーストにおいて、銅（Ｃｕ）の元素換算含有量は、（Ａ）銀粉１００質量部に対して好ましくは０．００５〜２．８５質量部、より好ましくは０．０１５〜２質量部である。【００４９】
本発明の導電性ペーストにおいて、錫（Ｓｎ）の元素換算含有量は、（Ａ）銀粉１００質量部に対して好ましくは０．００２５〜２．８５質量部、より好ましくは０．０１５〜１質量部であり、さらに好ましくは０．０２〜０．０７５質量部である。【００５０】
本発明の導電性ペーストにおいて、マンガン（Ｍｎ）の元素換算含有量は、（Ａ）銀粉１００質量部に対して好ましくは０．０００１〜０．９質量部、より好ましくは０．０００３〜０．７質量部である。【００５１】
本発明の導電性ペーストにおいて、銅の含有量を１としたときの錫の元素換算の含有量は、質量比で、０．０１〜０．３であることが好ましい。【００５２】
本発明の導電性ペーストにおいて、銅の含有量を１としたときのマンガンの元素換算の含有量は、質量比で、０．０１〜２．５であることが好ましい。【００５３】
銅、錫、及びマンガンの含有量が上記の範囲に調整されることによって、導電性ペーストの耐エレクトロマイグレーション性、はんだ耐熱性、及び基板への密着性がさらに向上する。また、導電性ペーストが、銅、錫、及びマンガンを含有する場合、これらのうち２成分のみを含有する場合よりも、導電性ペーストのはんだ濡れ性が向上する。【００５４】
本発明の導電性ペーストは、粘度調整等のために、溶媒を含有してもよい。
溶媒としては、例えば、メタノール、エタノール、イソプロピルアルコール（ＩＰＡ）等のアルコール類、酢酸エチレン等の有機酸類、トルエン、キシレン等の芳香族炭化水素類、Ｎ−メチル−２−ピロリドン（ＮＭＰ）等のＮ−アルキルピロリドン類、Ｎ，Ｎ−ジメチルホルムアミド（ＤＭＦ）等のアミド類、メチルエチルケトン（ＭＥＫ）等のケトン類、テルピネオール（ＴＥＬ）、ブチルカルビトール（ＢＣ）等の環状カーボネート類、及び水等が挙げられる。
溶媒の含有量は、特に限定されないが、（Ａ）銀粉１００質量部に対して、好ましくは１〜１００質量部、より好ましくは５〜６０質量部である。【００５５】
本発明の導電性ペーストの粘度は、好ましくは５０〜７００Ｐａ・ｓ、より好ましくは１００〜３００Ｐａ・ｓである。導電性ペーストの粘度がこの範囲に調整されることによって、導電性ペーストの基板への塗布性や取り扱い性が良好になり、導電性ペーストを均一の厚みで基板へ塗布することが可能になる。【００５６】
本発明の導電性ペーストは、その他の添加剤、例えば、分散剤、レオロジー調整剤、顔料などを含有してもよい。【００５７】
本発明の導電性ペーストは、さらに、無機充填剤（例えば、ヒュームドシリカ、炭酸カルシウム、タルクなど）、カップリング剤（例えば、γ−グリシドキシプロピルトリメトキシシランなどのシランカップリング剤、テトラオクチルビス（ジトリデシルホスファイト）チタネートなどのチタネートカップリング剤など）、シランモノマー（例えば、トリス（３−（トリメトキシシリル）プロピル）イソシアヌレート）、可塑剤（例えば、カルボキシル基末端ポリブタジエン‐アクリロニトリルなどのコポリマー、シリコーンゴム、シリコーンゴムパウダー、シリコーンレジンパウダー、アクリル樹脂パウダーなどの樹脂パウダー）、難燃剤、酸化防止剤、消泡剤などを含有してもよい。【００５８】
本発明の導電性ペーストは、金属酸化物を含有してもよい。金属酸化物としては、酸化銅、酸化ビスマス、酸化マンガン、酸化コバルト、酸化マグネシウム、酸化タンタル、酸化ニオブ、酸化タングステン等が挙げられる。これらのうち、酸化コバルトははんだ耐熱性を向上させる。酸化ビスマスは、銀粉の焼結を促進するとともに、はんだ濡れ性を向上させる。【００５９】
本発明の導電性ペーストは、上記の各成分を、例えば、ライカイ機、ポットミル、三本ロールミル、回転式混合機、二軸ミキサー等を用いて混合することで製造することができる。【００６０】
次に、本発明の導電性ペーストを用いて基板上に導体パターンを形成する方法について説明する。
まず、本発明の導電性ペーストを基板上に塗布する。塗布方法は任意であり、例えば、ディスペンス、ジェットディスペンス、孔版印刷、スクリーン印刷、ピン転写、スタンピングなどの公知の方法を用いて塗布することができる。【００６１】
基板上に導電性ペーストを塗布した後、基板を電気炉等に投入する。そして、基板上に塗布された導電性ペーストを、５００〜１０００℃、より好ましくは６００〜１０００℃、さらに好ましくは７００〜９００℃で焼成する。これにより、導電性ペーストに含まれる銀粉同士が焼結するとともに、導電性ペーストに含まれる有機バインダ等の成分が焼失する。【００６２】
このようにして得られた導体パターンは、導電性が非常に高い。また、耐エレクトロマイグレーション性、はんだ耐熱性、及び基板への密着性が優れている。【００６３】
本発明の導電性ペーストは、電子部品の回路の形成や電極の形成、あるいは電子部品の基板への接合等に用いることが可能である。例えば、プリント配線板の導体回路の形成や、積層セラミックコンデンサの外部電極の形成等に用いることができる。また、本発明の導電性ペーストは、ＬＥＤリフレクタ用のアルミナ基板への導体パターン（回路パターン）の形成に用いることができる。これらの用途においては、導電性ペーストを用いて形成された導体パターンに部品やリード線等がはんだ付けされることから、本発明の導電性ペーストの良好なはんだ耐熱性を活かすことが可能である。したがって、本発明の導電性ペーストを用いれば、電気的特性に優れるプリント配線板及び電子製品を製造することが可能である。
【実施例】
【００６４】
以下、本発明の実施例及び比較例について説明する。【００６５】
［導電性ペーストの原料］
以下の（Ａ）〜（Ｆ）成分を、表１及び表２に記載した実施例１〜１２、及び、表３に記載した比較例１〜７の割合で混合して導電性ペーストを調製した。なお、表１〜３に示す各成分の割合は、全て質量部で示している。
（Ａ）銀粉
平均粒径５μｍの球状銀粉。【００６６】
（Ｂ）ガラスフリット
平均粒径５．２μｍ、軟化点４４０℃のＢｉ２Ｏ３・Ｂ２Ｏ３系ガラスフリット。【００６７】
（Ｃ）有機バインダ
有機バインダとして、エチルセルロース樹脂をブチルカルビトールに溶解させたものを使用した。エチルセルロース樹脂とブチルカルビトールの混合比は、３０：７０（質量比）である。【００６８】
（Ｄ−１）銅、錫、及びマンガンを含む合金粉
Ｃｕ：Ｍｎ：Ｓｎ  ＝  ９０．５：７．０：２．５の組成で、ガスアトマイズ法によって製造された平均粒径３μｍの球状合金粉。【００６９】
（Ｄ−２）銅、錫、及びマンガンを含む金属の混合粉
銅：平均粒径３μｍの球状銅粉
錫：平均粒径３μｍの球状錫粉
マンガン：平均粒径３μｍの球状マンガン粉【００７０】
（Ｄ−３）銅、錫、及びマンガンの酸化物を含む混合粉
酸化銅（ＩＩ）と、酸化錫（ＩＶ）と、酸化マンガン（ＩＶ）とを混合した粉末。【００７１】
（Ｅ）酸化コバルト
平均粒径３μｍのＣｏＯ（酸化コバルト（ＩＩ））粉末【００７２】
（Ｆ）酸化ビスマス
平均粒径３μｍのＢｉ２Ｏ３（酸化ビスマス（ＩＩＩ））粉末【００７３】
［導体パターンの作製］
実施例１〜１２及び比較例１〜７の導電性ペーストを、孔版印刷法によってアルミナ基板に塗布した。図１（ａ）は、アルミナ基板に塗布した導電性ペーストの形状（パターン）を示している。
つぎに、図１（ｂ）に示すように、アルミナ基板を電気炉に投入して８５０℃で６０分間焼成した。これにより、アルミナ基板上に、先端部が約１．５ｍｍ離れた２つの導体パターンを作製した。【００７４】
［耐エレクトロマイグレーション性の測定］
実施例１〜１２及び比較例１〜７の導電性ペーストを用いて作製した導体パターンの耐エレクトロマイグレーション性を、以下の手順で測定した。
まず、図１（ｃ）に示すように、２つの導体パターンの先端部が覆われるようにして超純水を滴下した。
つぎに、図１（ｄ）に示すように、２つの導体パターンの間に電圧（４０Ｖ、０．１Ａ）を印加した。
そして、２つの導体パターン間に流れる電流値が０からショート（短絡）に達するまでの時間を測定し、このような測定を５回繰り返してその平均値を算出した。
ショートに達するまでの時間が長いほど、導体パターンの耐エレクトロマイグレーション性が優れていることを意味する。ショートに達するまでの時間が３０秒以上の場合、耐エレクトロマイグレーション性が優れていると評価した。【００７５】
［はんだ耐熱性の測定］
実施例１〜１２及び比較例１〜７の導電性ペーストを用いて作製した導体パターンのはんだ耐熱性を、ＪＩＳ  Ｃ  ００５４「表面実装部品（ＳＭＤ）のはんだ付け性、電極の耐はんだ食われ性及びはんだ耐熱性試験方法」に規定された方法に従って測定した。
具体的には、導体パターンが形成された基板を２６０℃のはんだ槽に浸漬し、はんだ槽から基板を引き上げた後、基板上に残存する導体パターンを目視で観察した。そして、導体パターンの面積の５％が失われるまでの浸漬時間を測定した。浸漬時間が２０秒以上の場合、導体パターンのはんだ耐熱性が優れていると評価した。【００７６】
［基板密着性の測定］
実施例１〜１２及び比較例１〜７の導電性ペーストを用いて作製した導体パターンの基板への密着性を、以下の手順で測定した。
まず、導電性ペーストをアルミナ基板上に孔版印刷法を用いて２ｍｍφの大きさで塗布した。
基板上に塗布した導電性ペースト上に、３２ｍｍ×１６ｍｍの試験片を載置した後、この基板を電気炉に投入して８５０℃で６０分間加熱した。
卓上万能試験機（アイコーエンジニアリング（株）社製1605HTP）を用いて基板に対する試験片の剪断強度（Ｎ／ｍｍ２）を測定した。
測定された剪断強度が７０Ｎ／ｍｍ２以上の場合、導体パターンの基板への密着性が優れていると評価した。【００７７】
【表１】
2014061765.tif 000002
【００７８】
【表２】
2014061765.tif 000003
【００７９】
【表３】
2014061765.tif 000004
【００８０】
表１、２に示す結果を見れば分かる通り、実施例１〜１２の導電性ペーストを焼成して得られる導体パターンは、耐エレクトロマイグレーション性、はんだ耐熱性、及び基板への密着性が優れていた。これに対し、表３に示す結果を見れば分かる通り、比較例１〜７の導電性ペーストを焼成して得られる導体パターンは、耐エレクトロマイグレーション性、はんだ耐熱性、及び基板への密着性が劣っていた。【００８１】
実施例１と実施例２の結果を比較すれば分かる通り、酸化コバルトと酸化ビスマスを含有する導電性ペーストは、酸化コバルトと酸化ビスマスを含有しない導電性ペーストよりも、耐マイグレーション性及びはんだ耐熱性が優れていた。【００８２】
実施例１〜１２の結果を見れば分かる通り、（Ｄ）銅、錫、及びマンガンを含む粉末が、（Ａ）銀粉１００質量部に対して０．１〜３．０質量部含有されている導電性ペーストは、耐エレクトロマイグレーション性、はんだ耐熱性、及び基板への密着性が優れていた。【００８３】
実施例１〜１２の結果を見れば分かる通り、銅（Ｃｕ）が（Ａ）銀粉１００質量部に対して０．０９０５〜２．７１５質量部含有されている導電性ペーストは、耐エレクトロマイグレーション性、はんだ耐熱性、及び基板への密着性が優れていた。【００８４】
実施例１〜１２の結果を見れば分かる通り、錫（Ｓｎ）が（Ａ）銀粉１００質量部に対して０．００２５〜０．０７５質量部含有されている導電性ペーストは、耐エレクトロマイグレーション性、はんだ耐熱性、及び基板への密着性が優れていた。【００８５】
実施例１〜１２の結果を見れば分かる通り、マンガン（Ｍｎ）が（Ａ）銀粉１００質量部に対して０．００３３〜０．２１質量部含有されている導電性ペーストは、耐エレクトロマイグレーション性、はんだ耐熱性、及び基板への密着性が優れていた。【００８６】
比較例１の結果を見れば分かる通り、銅、錫、及びマンガンを含有しない導電性ペーストは、耐エレクトロマイグレーション性、はんだ耐熱性、及び基板への密着性が劣る結果となった。【００８７】
比較例２の結果を見れば分かる通り、銅のみを含有する導電性ペーストは、耐エレクトロマイグレーション性、はんだ耐熱性、及び基板への密着性が劣る結果となった。【００８８】
比較例３の結果を見れば分かる通り、マンガンのみを含有する導電性ペーストは、はんだ耐熱性及び基板への密着性が劣る結果となった。【００８９】
比較例４の結果を見れば分かる通り、錫のみを含有する導電性ペーストは、耐エレクトロマイグレーション性、はんだ耐熱性、及び基板への密着性が劣る結果となった。【００９０】
比較例５の結果を見れば分かる通り、銅及びマンガンのみを含有する導電性ペーストは、はんだ耐熱性及び基板への密着性が劣る結果となった。【００９１】
比較例６の結果を見れば分かる通り、マンガン及び錫のみを含有する導電性ペーストは、はんだ耐熱性及び基板への密着性が劣る結果となった。【００９２】
比較例７の結果を見れば分かる通り、銅及び錫のみを含有する導電性ペーストは、はんだ耐熱性及び基板への密着性が劣る結果となった。
【図１】
2014061765.tif 000005
【国際調査報告】
2014061765.tif 000006
2014061765.tif 000007
2014061765.tif 000008
2014061765.tif 000009